다음 으로 상기 실험식 에서 B 와 C 는 비정질 형 성능 을 갖 는 원소 로써 , 이 들 원소 를 통해 초기 합금 을 비정질 상 으로 형성 시킬 수 있 다 . 또한 , C 원소 는 B 원소 와 조합 됨 으로써 , B 원소 만 포함 하 는 경우 에 비하 여 생성 되 는 α - Fe 결정 의 입도 를 목적 하 는 수준 으로 제어 하 기 에 용이 하 게 하 며 , 초기 합금 의 열 적 안정 성 을 향상 시켜서 열처리 시 균질 한 α - Fe 결정 을 수득 하 는 데 유리 한 이점 이 있 다 . 만일 B 원소 와 C 원소 의 총합 이 합금 내 13 . 5 at % 미만 일 경우 제조 된 초기 합금 이 결정질 일 수 있 고 , 초기 합금 내 결정 은 자기 적 특성 변화 를 위한 열처리 시 생성 되 는 결정 들 의 균일 한 성장 을 어렵 게 하 며 , 조대 화 된 입경 을 가진 결정 들 이 포함 될 수 있 고 , 이 로 인해 자기 손실 이 증가 할 수 있 다 . 또한 , 합금 내 C 원소 및 B 원소 의 총합 이 21 at % 를 초과 하 여 포함 될 경우 열처리 후 나노 결정립 의 합금 으로 제조 하 기 위하 여 후술 하 는 Cu 원소 의 함량 을 더 증가 시켜야 됨 에 따라서 상대 적 으로 합금 내 Fe 원소 의 함량 이 더욱 저하 될 수 있 고 , 이 에 따라 목적 하 는 수준 의 포화 자속 밀도 를 구현 하 지 못할 수 있 다 . 또한 , α - Fe 결정 이외 에 Fe 가 B 및 / 또는 C 와 화합물 을 형성 하 기 용이 해 지 고 , 형성 된 화합물 의 양 이 많 아 짐 에 따라서 포화 자속 밀도 등 자성 특성 이 감소 할 수 있 다